(57)【要約】  本発明は外部の光源から入射される光を最大限遮断させ、コントラスト低下を最小化すると共にディスプレイ装置に取り付けられる場合、モアレ（ｍｏｉｒｅ）発生を抑制することができるコントラスト向上用フィルム、これを含むＰＤＰディスプレイ装置に関するものである。本発明のフィルムは、断面がフィルムの表面から内部に向って狭くなる複数の台形または三角形の形態を有するか、断面幅の変化がない長方形または平行四辺形の形態を有するストライプ（ｓｔｒｉｐｅ）パターンを含み、フィルムの厚さ方向に切断した断面からみて、上記複数のストライプパターンのうち、隣接した２つのパターンの１つのパターン（ａ）の内部の角のうち他の１つのパターン（ｂ）に近い角と残りの１つのパターン（ｂ）の表面部の角のうち１つのパターン（ａ）に近い角を連結する線と上記フィルムの表面に垂直な法線との角度（遮光角度）が１５〜５０°であることを特徴とする。
2009539139.tif 000002
【特許請求の範囲】
【請求項１】
断面がフィルムの表面から内部に向って狭くなる複数の台形または三角形の形態を有するか、断面幅の変化がない長方形または平行四辺形の形態を有するストライプ（ｓｔｒｉｐｅ）パターンを含み、フィルムの厚さ方向に切断した断面からみて、前記複数のストライプパターンのうち隣接した２つのパターンの１つのパターン（ａ）の内部の角のうち他の１つのパターン（ｂ）に近い角と残りの１つのパターン（ｂ）の表面部の角のうち他の１つのパターン（ａ）に近い角を連結する線と前記フィルムの表面に垂直な法線との角度（遮光角度）が１５〜５０°であることを特徴とするコントラスト向上用フィルム。
【請求項２】
前記遮光角度は、２０〜３５°であることを特徴とする請求項１に記載のコントラスト向上用フィルム。
【請求項３】
前記フィルムは、支持体上に形成されたことを特徴とする請求項１に記載のコントラスト向上用フィルム。
【請求項４】
前記支持体は、透明なプラスチックフィルムで、ポリエステル系、アクリル系、セルロース系、ポリエチレン系、ポリプロピレン系、ポリオレフィン系、ポリ塩化ビニル系、ポリカーボネート系、フェノール系、ウレタン系樹脂フィルムのうちから選ばれることを特徴とする請求項３に記載のコントラスト向上用フィルム。
【請求項５】
前記支持体は、ポリエステル系フィルム材質であることを特徴とする請求項４に記載のコントラスト向上用フィルム。
【請求項６】
前記コントラストフィルムは、１層以上の透明なフィルム層を含むことを特徴とする請求項１に記載のコントラスト向上用フィルム。
【請求項７】
前記ストライプのピッチ（隣接した２つのストライプの中心と中心の間の距離）は、５０〜１２０μｍで、前記ストライプのフィルム内の深さは７０〜２００μｍであることを特徴とする請求項１に記載のコントラスト向上用フィルム。
【請求項８】
前記ストライプは、ブラックインク、ブラック染料、ブラック顔料及び無機物のうちから選ばれた１つ以上の材料からなることを特徴とする請求項１に記載のコントラスト向上用フィルム。
【請求項９】
前記ストライプが、前記フィルムの表面において占有する占有面積率は５０％以下であることを特徴とする請求項１に記載のコントラスト向上用フィルム。
【請求項１０】
前記基材は、ウレタンアクリレート、エポキシアクリレート、エステルアクリレート、エーテルアクリレート及びラジカル発生型モノマーからなる群から選ばれた１種以上のＵＶ硬化型樹脂からなることを特徴とする請求項１に記載のコントラスト向上用フィルム。
【請求項１１】
請求項１乃至請求項１０のいずれか１項に記載のコントラスト向上用フィルムが積層されたＰＤＰフィルターで、透明基板、反射防止層または電磁波遮蔽層のうち１種以上を含み、前記コントラスト向上用フィルムのストライプ模様が水平面に対して０〜１５°の角度で配置されたことを特徴とするコントラスト向上用フィルター。
【請求項１２】
前記ストライプ模様が水平面に対して０〜５°の角度で配置されたことを特徴とする請求項１１に記載のコントラスト向上用フィルター。
【請求項１３】
前記電磁波遮蔽層に含まれた電磁波遮蔽網の横線は、水平面に対して３５〜５５°の角度で配置されたことを特徴とする請求項１１に記載のコントラスト向上用フィルター。
【請求項１４】
前記電磁波遮蔽網を形成する隣接した２つの横線または２つの縦線の中心線の間の距離（ピッチ）は１００〜５００μｍであることを特徴とする請求項１３に記載のコントラスト向上用フィルター。
【請求項１５】
前記電磁波遮蔽網を形成する線の厚さは、５〜３５μｍであることを特徴とする請求項１３に記載のコントラスト向上用フィルター。
【請求項１６】
前記電磁波遮蔽網は、Ｃｕ、Ａｇ、Ｎｉ、Ａｌ、Ｃｒ、Ｆｅ及びＴｉのうちから選ばれた材質からなることを特徴とする請求項１３に記載のコントラスト向上用フィルター。
【請求項１７】
前記コントラスト向上用フィルムはＰＤＰフィルターに直接付着された形態で積層されたことを特徴とする請求項１１に記載のコントラスト向上用フィルター。
【請求項１８】
ＰＤＰパネルと前記ＰＤＰパネルに付着された請求項１１に記載のコントラスト向上用フィルターを含むＰＤＰ装置で、
前記コントラスト向上用フィルターに含まれた前記コントラスト向上用フィルムのストライプ模様が前記ＰＤＰパネルの画素を形成する横線に対して０〜１５°の角度で配置され、
前記電磁波遮蔽層に含まれた電磁波遮蔽網の横線は前記ＰＤＰパネルの画素を形成する横線に対して３５〜５５°の角度で配置されたことを特徴とするＰＤＰ装置。
【請求項１９】
前記ストライプ模様が水平面に対して０〜５°の角度で配置されたことを特徴とする請求項１８に記載のＰＤＰ装置。
【請求項２０】
前記電磁波遮蔽網を形成する隣接した２つの横線または２つの縦線の中心線の間の距離（ピッチ）は、１００〜５００μｍであることを特徴とする請求項１８に記載のＰＤＰ装置。
【請求項２１】
前記電磁波遮蔽網を形成する線の厚さは、５〜３５μｍであることを特徴とする請求項１８に記載のＰＤＰ装置。
【請求項２２】
前記電磁波遮蔽網は、Ｃｕ、Ａｇ、Ｎｉ、Ａｌ、Ｃｒ、Ｆｅ及びＴｉのうちから選ばれた材質からなることを特徴とする請求項１８に記載のＰＤＰ装置。
【請求項２３】
前記コントラスト向上用フィルムは、ＰＤＰフィルターに直接付着された形態で積層されたことを特徴とする請求項１８に記載のＰＤＰ装置。
【発明の詳細な説明】
【技術分野】
【０００１】
本発明は、パネルのコントラスト向上用フィルム、これを含むＰＤＰフィルター及びディスプレイ装置に関するもので、より詳細には外部の光源から入射される光を最大限遮断させ、コントラストの低下を最小化すると共にディスプレイ装置に付着される場合、モアレ（ｍｏｉｒｅ）発生を抑制することができるコントラスト向上用フィルム、これを含むＰＤＰディスプレイ装置に関するものである。
【背景技術】
【０００２】
ＰＤＰディスプレイ装置は、電極の間でガス放電が発生し、上記ガス放電により形成された紫外線の放射により所望の画素の蛍光体を励起させ画面を具現する装置である。
【０００３】
上記のようなＰＤＰ装置の特性上多様な種類の電磁波及び近赤外線が放出されるが、これは人体に有害である上、周りの他の電子機器の誤作動を誘導する等の問題を引き起こすため、上記ＰＤＰ装置の表面には電磁波及び近赤外線等を遮断するためのフィルターが付着されている。上記フィルターには近赤外線領域の電磁波を吸収して遮断するための電磁波遮蔽網または近赤外線遮断フィルム等が含まれている。
【０００４】
しかし、上記フィルターを通じＰＤＰから発光する光が観察者に伝達されなければならないため、ＰＤＰフィルターは一般的に透明でなければならない。
【０００５】
しかし、昼間や明るい光が射す環境、即ち、明室条件ではＰＤＰディスプレイ装置からフィルターを通じ光が外部に発光するだけではなく、逆に外部の光がＰＤＰフィルターを通じディスプレイ装置内に流入されることもできる。このような外部の光は再びＰＤＰパネルにおいて反射しＰＤＰパネルから放出される光と重畳され観察者に到達するようになる。以下、上記反射し放出される外部の光を反射光という。
【０００６】
上記のように、反射光が透明なＰＤＰフィルターを通じて流入された後、ＰＤＰパネルから発光する光と重畳され放出される場合には、画面のコントラスト比が著しく低下するという問題がある。即ち、コントラスト比は最も明るい画素と最も暗い画素から放出される光の明るさの比率を示したもので、ＰＤＰパネルから発光する光のみを考慮する場合（完全な暗室条件）には、下記のような関係を示す。
【０００７】
［関係式１］
【数１】
2009539139.tif 000003
【０００８】
しかし、上述のように明室条件で反射光が発光する白色光及び黒色光と共に放出される場合には、式が多少変わる。即ち、反射光は白色光と黒色光に関わらず同じ程度で反射されるため白色光と黒色光を表現する画素の明るさは夫々反射光の明るさほど増加するため、下記関係式２の関係を有する。
【０００９】
［関係式２］
【数２】
2009539139.tif 000004
【００１０】
白色光の明るさが黒色光の明るさより高いため、一般的に関係式１によるコントラスト比は、１より大きな値を有するようになるが、このような条件で反射光の明るさが分子と分母に足される場合には、上記コントラスト比は減少するようになる。そのため、同じディスプレイ装置でも暗室条件と明室条件におけるコントラスト比率は大きく差が出る。
【００１１】
上記コントラスト比は画素の区分がどれだけ容易にできるかを示すもので、コントラスト比が高いほど、鮮明な画面を得ることができるという長所があるため、他の条件が固定される場合、上記コントラスト比はなるべく高く維持される必要がある。特に、上述のように明室条件におけるコントラスト比率が暗室条件でより低いため、明室条件におけるコントラスト比率を増加させる必要がある。
【００１２】
従来には、上記コントラスト比率を高めるために色補正フィルムを用いる技術が提案された。即ち、上記色補正フィルムはディスプレイ装置から放出される白色光の明るさと黒色光の明るさを共に減少させ、結果的に上記関係式１のコントラスト比率を高めるためのものである。しかし、上記色補正フィルムを用いる場合には、ＰＤＰから放出される光の明るさも共に減少されるため、画面の輝度が減少されるという問題があり得た。
【発明の開示】
【発明が解決しようとする課題】
【００１３】
本発明は、上述の従来技術の問題点を解決するためのもので、ＰＤＰから放出される光の明るさを減少させないながら画面のコントラスト比率を向上させることができるフィルム、これを含むＰＤＰフィルター及びディスプレイ装置を提供することをその目的とする。
【００１４】
また、本発明はコントラスト比率を向上させるために上述のフィルムを採用した場合、モアレ等の現象を起こさないＰＤＰフィルター及びディスプレイ装置を提供することを他の目的とする。
【００１５】
本発明はまた、上述のフィルムを採用した場合、ゴースト像が発生する問題を解決することができるＰＤＰフィルター及びディスプレイ装置を提供することをさらに他の目的とする。
【課題を解決するための手段】
【００１６】
上記目的を達成するための本発明のフィルムは断面がフィルムの表面から内部に向って狭くなる複数の台形または三角形の形態を有するか、断面幅の変化がない長方形または平行四辺形の形態を有するストライプ（ｓｔｒｉｐｅ）パターンを含み、フィルムの厚さ方向に切断した断面からみて、上記複数のストライプパターンのうち、隣接した２つのパターンの１つのパターン（ａ)の内部の角のうち他の１つのパターン（ｂ）に近い角と残りの１つのパターン（ｂ）の表面部の角のうち他の１つのパターン（ａ）に近い角を連結する線と上記フィルムの表面に垂直な法線との角度（遮光角度）が１５〜５０°であることを特徴とするコントラスト向上用フィルムである。
【００１７】
この際、上記遮光角度は２０〜３５°であることがより好ましい。
【００１８】
上記フィルムは支持体上に形成されることが好ましく、上記支持体は透明なプラスチックフィルムで、ポリエステル系、アクリル系、セルロース系、ポリエチレン系、ポリプロピレン系、ポリオレフィン系、ポリ塩化ビニル系、ポリカーボネート系、フェノール系、ウレタン系樹脂フィルムのうちから選ばれることが好ましく、特にポリエステル系フィルム材質であることがより好ましい。
【００１９】
また、上記コントラストフィルムは１層以上の透明なフィルム層を含むことが好ましい。
【００２０】
上記ストライプのより具体的な形態としては、上記ストライプのピッチ（隣接した２つのストライプの中心と中心の間の距離）は５０〜１２０μｍで、上記ストライプのフィルム内の深さは７０〜２００μｍであることがよい。
【００２１】
この際、上記ストライプは、ブラックインク、ブラック染料、ブラック顔料そして、無機物のうちから選ばれた１つ以上の材料からなることが好ましい。
【００２２】
また、上記ストライプが上記フィルムの表面において占有する占有面積率は５０％以下であることが好ましい。
【００２３】
そして、上記フィルムの基材は、ウレタンアクリレート、エポキシアクリレート、エステルアクリレート、エーテルアクリレート及びラジカル発生型モノマーからなる群から選ばれた１種以上のＵＶ硬化型樹脂であることがよい。
【００２４】
また、上述の目的を達成するための本発明のフィルターは上記の特徴を有するコントラスト向上用フィルムが積層されたＰＤＰフィルターで、透明基板、反射防止層または電磁波遮蔽層、近赤外線吸収層のうち１種以上を含み、上記コントラスト向上用フィルムのストライプ模様が水平面に対して０〜１５°好ましくは０〜５°の角度で配置されたことを特徴とする。
【００２５】
この際、上記電磁波遮蔽層に含まれた電磁波遮蔽網のメッシュは水平面に対して３５〜５５°の角度で配置されたことが好ましい。
【００２６】
そして、上記電磁波遮蔽網のメッシュのピッチは１００〜５００μｍであることがよい。
【００２７】
また、上記電磁波遮蔽網を形成する線の厚さは５〜３５μｍであることが効果的である。
【００２８】
この際、上記電磁波遮蔽網は、電導性に優れたＣｕ、Ａｇ、Ｎｉ、Ａｌ、Ｃｒ、Ｆｅ、Ｔｉ等の材質からなることがより好ましい。
【００２９】
そして、上記コントラスト向上用フィルムはＰＤＰフィルターに直接付着された形態で積層されたことがゴースト像を解消するために好ましい。
【００３０】
本発明のさらに他の側面であるディスプレイ装置は、ＰＤＰパネルと上記ＰＤＰパネルに付着された上述の特徴を有するＰＤＰフィルターを含むディスプレイ装置で、上記コントラスト向上用フィルターに含まれた上記コントラスト向上用フィルムのストライプ模様が上記ＰＤＰパネルの画素を形成する横線に対して０〜１５°の角度で配置され、上記電磁波遮蔽層に含まれた電磁波遮蔽網の横線は上記ＰＤＰパネルの画素を形成する横線に対して３５〜５５°の角度で配置されたことを特徴とする。
【００３１】
この際、上記電磁波遮蔽網のメッシュのピッチは１００〜５００μｍであることがよい。
【００３２】
そして、上記電磁波遮蔽網を形成する線の厚さは５〜３５μｍであることが好ましい。
【００３３】
この際、上記電磁波遮蔽網は電導性に優れたＣｕ、Ａｇ、Ｎｉ、Ａｌ、Ｃｒ、Ｆｅ、Ｔｉ等の材質からなることがより好ましい。
【００３４】
また、上記コントラスト向上用フィルムはＰＤＰフィルターに直接付着された形態で積層されたことがよい。
【発明の効果】
【００３５】
本発明による場合、ＰＤＰから放出される光の明るさは減少させないながら画面のコントラスト比率を向上させることができるフィルム、これを含むＰＤＰフィルター及びディスプレイ装置を提供することができ、本発明により提供されたＰＤＰフィルター及びディスプレイ装置はモアレ等が抑制された良好な画面を提供する。
【００３６】
また、本発明のＰＤＰフィルターとディスプレイ装置はゴースト像を抑制することができ、より鮮明な画面を提供することができる。
【発明を実施するための最良の形態】
【００３７】
以下、本発明を詳細に説明する。
【００３８】
本発明のフィルムは従来のように黒色光と白色光の明るさを全て減少させてコントラスト比率を向上させる方法、即ち、画面全体の明るさを減少させてコントラスト比率を向上させる方法の代わりに、流入される外部の光を遮断することで、上記関係式２における反射光の明るさを減少させる方式を採用したものである。
【００３９】
即ち、図１に図示されたように、本発明のフィルムは内部にストライプ（ｓｔｒｉｐｅ）形態のパターンを含んでいる。上記ストライプ形態のパターンはフィルム基材の表面でフィルムの厚さ方向に一定の深さで形成されていることを特徴とする。特に、上記フィルム基材の表面側より内部のフィルム幅が狭い形態がより好ましい。
【００４０】
従って、図２に図示されたフィルムの断面をみると、上記ストライプはフィルムの表面側（パネル側）が広く、内側（観察者側）が狭い台形形状の断面または極端的には三角形形状の断面または断面の幅の変化がない長方形または平行四辺形形状の断面を有している。
【００４１】
上記のストライプの形状により外部から流入される光を、最大限遮断させることができ、内部から発光し放出される光は遮断されず観察者に到達することができるが、その詳細な理由は以下のようである。
【００４２】
図３に図示されたように、ストライプを含むフィルムがＰＤＰディスプレイ装置の外側に形成される場合には、上記ストライプは光を遮断する遮断壁の役割をする。即ち、ＰＤＰフィルターを通じてパネル側に一定角度以上で入射される光はストライプに吸収されて遮断される。従って、外部の光がパネルに到達し反射されるためには、上記フィルム面にほぼ垂直に入射されなければならないため、外部の光のうち極一部のみがディスプレイ装置から放出される光に含まれることができる。
【００４３】
また、内部から放出される光は、ＰＤＰパネルからみて、ストライプが外側（フィルムの深さ方向）に向うほど狭くなる形状を有するため、光の進行経路が遮断されることを出来るだけ抑制することができ、十分な明るさを維持することができる。
【００４４】
そのため、上記関係式２における反射光の明るさを最小化されることができ、その結果、パネルから放出される光の明るさは減少させないながらコントラスト比率も最大化されることができる。
【００４５】
上述したように、前記ストライプのより広い側はパネル側に向かって配置されるが、本発明はそれに限定されず、フィルムのどちらの側がパネル側または観察者側に向かって配置されてもよい。
【００４６】
上述のストライプ形態のパターンは適切な寸法を有しなければ上述の効果を得ることができないが、本発明の発明者らの研究結果によると、図２で図示した遮光角度が一定水準以下になるように上記ストライプ形態のパターンを有する必要がある。即ち、図２に記載の遮光角度αは隣接した２つのストライプのうち、１つのストライプの内側（観察者側）の角１０と他の１つのストライプの表面側の隣接した角２０を連結する線３０と上記フィルムの表面に垂直な法線４０がなす角度のことをいう。上記遮光角度が広いほど、多くの光が上記ストライプにより遮断されず入射されるため、上記遮光角度は狭いことがコントラスト比率の向上に有利である。但し、遮光角度が小さすぎる場合には垂直視野角が非常に狭くなり視認性に問題が生じることがある。従って、上記遮光角度は１５〜５０°であることが好ましく、２０〜３５°であることがより好ましい。
【００４７】
また、より具体的に、上記ストライプの形態では、隣接した２つのストライプの中心の間の距離を意味するストライプピッチが５０〜１２０μｍで、上記フィルム内のストライプの深さが７０〜２００μｍであることが好ましい。上記ピッチが広すぎる場合（ストライプの深さが大きすぎる場合）にはフィルムの厚さが大きくなり肉眼で上記ストライプ模様を観察することができるために好ましくなく、上記ピッチが小さすぎる場合（ストライプの深さが小さすぎる場合）パターンを非常に精密に形成しなければならないため、作業に無理を伴うことがある。
【００４８】
また、フィルム表面からみて、上記ストライプの占有面積率は５０％以下であることが好ましい。上記ストライプの占有面積率が５０％を超える場合には、ディスプレイ装置から放出される光が過多に遮断され明るさが減少する。また、上記ストライプの占有面積率の下限は、特に決める必要はないが、これは上述の遮光効果が十分であればストライプが占める面積が少ないほど有利であるためである。但し、上述の本発明の遮光角度とストライプ形態を有する場合、占有面積率が少なすぎる場合には微細なストライプパターンを形成しなければならないため、これを考慮し上記ストライプの占有面積率は通常５％以上で決まることが一般的である。
【００４９】
上述の形態のストライプ形状を備える場合、ＰＤＰ内に入射される外部の光が最小化されながら内部から発光する光は遮断されないため、ディスプレイ装置の明るさを減少させない限度内で最大限コントラスト比率を向上させることができる。
【００５０】
従って、本発明のコントラスト向上用フィルムは、断面が表面から内部に向けて狭くなる複数の台形または三角形の形態を有するか、断面幅の変化がない長方形または平行四辺形のストライプパターンを含み、上記コントラスト向上フィルムの厚さ方向に切断した断面からみて、上記複数のストライプパターンのうち、隣接した２つのパターンの１つのパターン(ａ)の内部の角のうち、他の１つのパターン(ｂ)に近い角と、他の１つのパターン(ｂ)の表面部の角のうち、他の１つのパターン(ａ)に近い角を連結する線と上記フィルムの表面に垂直な法線との角度（遮光角度）が１５〜５０°、好ましくは２０〜３５°であることを特徴とする。
【００５１】
コントラスト向上用フィルムの上記の遮光特性を最大限確保し内部から発光する光を容易に放出させるためには、図２に図示したように、上記ストライプを含むフィルムの基材はＵＶ硬化型の透明な樹脂であることが好ましく、特に、ウレタンアクリレート、エポキシアクリレート、エステルアクリレート、エーテルアクリレート及びラジカル発生型モノマーからなる群から選ばれた１種以上の光硬化型樹脂の材質からなることが好ましい。上記基材は単独で形成されてもよいが、図２に図示されたように、透明なプラスチックフィルムで、ポリエステル系、アクリル系、セルロース系、ポリエチレン系、ポリプロピレン系、ポリオレフィン系、ポリ塩化ビニル系、ポリカーボネート系、フェノール系、ウレタン系樹脂フィルム等の材質からなる支持体、その中でも特に好ましくはポリエステル系フィルム材質からなる支持体上に形成されることがより好ましい。その他にも上記コントラスト向上用フィルムは必要によって１層以上の透明なフィルム層をさらに有することができる。
【００５２】
また、上記コントラスト向上用フィルムのストライプ模様は、バイト（ｂｉｔｅ）でモールド（ｍｏｌｄ）を作ってからＵＶ硬化型樹脂でストライプ形状を作り、その形態にブラック樹脂を入れる方式で形成させることができ、下記関係式３で表される光の吸収率αが１０／ｍｍ以上であることが好ましく、４０／ｍｍ以上であることがより好ましい。光の吸収率が上記規定値未満の場合には、光の遮断効果が不十分で不利である。このような遮断率を有するストライプ模様用材料としては、ブラックインク、ブラック染料、ブラック顔料または無機物等を挙げることができる。
【００５３】
［関係式３］
【数３】
2009539139.tif 000005
【００５４】
但し、ここで、Ｉｏは上記ストライプ模様用材料を通過する前の光（特に可視光線）の強さ、Ｉは上記ストライプ模様用材料を通過してからの光の強さ、そしてＬは、上記ストライプ模様用材料層の厚さを意味する。
【００５５】
上記コントラスト向上用フィルムは、通常用いられたＰＤＰフィルターに付着される方式でＰＤＰフィルターに含まれて用いられることが好ましい。即ち、従来には、ガラス基板等のような別途の透明基材の表面にコントラスト向上用フィルムを付着してから上記透明基材をＰＤＰディスプレイ装置にエアギャップ（ａｉｒ  ｇａｐ）を設けて別途に装着し用いる方式が多く用いられたが、このような場合には、いわゆる、ゴースト像（ｇｈｏｓｔ  ｉｍａｇｅ）が発生しうる。上記ゴースト像というのは、図４（ｂ）に図示したようにＰＤＰディスプレイ装置の表面と上記コントラスト向上用フィルムの間にエアギャップ（ａｉｒ  ｇａｐ）のような大きな間隔のギャップが存在する場合にはディスプレイ装置の表面から発散される光が対応するストライプの間にのみ通過(７０)するのではなく、隣接した他のストライプの間にも通過するようになる場合(６０)、対応されるストライプの間でのみ表現しようとする光が発散されず、残りのストライプの間でも光が発散され、図５の（ｂ）に図示したような画像のぼやけ乃至は広がり現象が起こることを意味する。
【００５６】
このような現象は、上述のようにディスプレイ装置の画素とストライプの間の間隔が広いほど目立って発生するため、上記コントラストフィルムはＰＤＰフィルターに直接付着された形態で提供されることが好ましい。この際、上記コントラストフィルムを含むＰＤＰフィルターの形態は特に制限されない。即ち、通常のＰＤＰフィルターは透明基板、反射防止層または電磁波遮蔽層等が順序に関わらず積層されているが、本発明のＰＤＰフィルターは上記コントラスト向上用フィルムを含むＰＤＰフィルターで上記透明基板、反射防止層または電磁波遮蔽層等と、必要によって含まれるいくつかの機能性層が順序に関わらず積層されて形成されたことを意味する。
【００５７】
また、上記コントラスト向上用フィルムを用いる場合には、外部の光の入射を最大限遮断しディスプレイ装置のコントラスト比率を向上させるのに効果的であるが、上記コントラスト向上フィルムは表面にストライプ形態の模様が形成されたものであるため、適切な方位を選んで配置しないと、ＰＤＰパネルの画素（ｐｉｘｅｌ）の模様及び／または上記ＰＤＰフィルターに含まれるか、または別途でも形成させることができる電磁波遮蔽用フィルムのメッシュとの干渉によりモアレが発生する恐れがある。
【００５８】
本発明の発明者らは、研究の結果、上記モアレを防止するためには上記コントラスト向上フィルムのストライプ模様は上記ＰＤＰディスプレイ装置が上記図６の（ａ）に図示したように横線が水平面に対して平行で、横線と縦線が実質的に直交する画素パターンを有するとき、上記図６の（ｃ）に図示したように水平面に対して０〜１５°の角度（図６のα）を有することが好ましく、０〜５°の角度を有することがより好ましいということが分かった。また、電磁波遮蔽用フィルムのメッシュは上記画像パターンまたは上記コントラスト向上用フィルムとのモアレを減させるために、図６の（ｂ）に図示したように水平面に対して３５〜５５°の角度（図６のΘ）を有することが好ましい。
【００５９】
この際、モアレ発生をより減少させるためには、ＰＤＰディスプレイ装置の画素の一例は横方向のピッチ（図６のｐｖ）が約３００μｍで、縦方向のピッチ（図６のｐｈ）は６７０μｍであることを挙げることができる。ここで、ピッチとは、上記格子模様のうち１つの横線（または縦線）の中心から隣接した横線（または縦線）までの距離を意味する。また、このようなピッチ形態を備えたＰＤＰディスプレイ装置では、上記格子模様を形成する横線及び縦線の厚さ（夫々図６のｗｖ及びｗｈに該当する）は夫々５５μｍ及び２７０μｍのものが多く用いられる。
【００６０】
また、電磁波遮蔽網もピッチ（図６のｐｍ）が１００〜５００μｍ、網の厚さ（図６のｗｍ）が５〜３５μｍであることが好ましく、遮蔽網を形成する材質は電導性に優れたＣｕ、Ａｇ、Ｎｉ、Ａｌ、Ｃｒ、Ｆｅ、Ｔｉ等の材質であることが好ましい。
【００６１】
従って、本発明のＰＤＰフィルターは上述のコントラスト向上用フィルムが積層されたＰＤＰフィルターで透明基板、反射防止層または電磁波遮蔽層のうちから１種以上を含むＰＤＰフィルターで、上記コントラスト向上用フィルムのストライプ模様が水平面に対して０〜１５°の角度（図６のα）を有することが好ましい。
【００６２】
上記本発明のコントラスト向上用フィルム乃至本発明のＰＤＰフィルターを含むＰＤＰディスプレイ装置は上述のコントラスト向上用フィルムを含み、上記コントラスト向上用フィルムと画素の横線がなす角度（図６のα）が０〜１５°であることを特徴とするディスプレイ装置であることが好ましい。
【００６３】
また、上記コントラスト向上用フィルムと画素の横線がなす角度は上述のように０〜５°であることがモアレ防止のために、より好ましい。
【００６４】
［実施例］
ストライプの形成
図７に図示した条件で、実施例１及び実施例２のコントラスト向上用フィルムを製作した。上記フィルムを水平面に対して２．５°傾くようにした後、図８（ａ）に図示したフィルム積層形態でＰＤＰパネルに直に付着してからコントラスト比率の変化を観察した。この際、ストライプがフィルムの表面を占有する占有面積率は実施例１及び実施例２において夫々３３．８％及び２９．２％になるようにした。フィルム基材の材質はウレタンアクリレート光硬化型樹脂にし、ストライプの材質はブラックインクにした。また、図７に図示された支持体の材質はポリエステルフィルムにした。電磁波遮蔽層の遮蔽網とＰＤＰパネルの横方向とは４１°の角度をなすようにした。
【００６５】
比較のために、図８（ｂ）で図示したように、コントラスト向上用フィルムを付着していないＰＤＰ装置を比較例として製作した。
【００６６】
上記実施例１及び実施例２において、コントラスト向上用フィルムを採用した場合とコントラスト向上用フィルムを採用しない比較例の場合のパネルを除外した全体層の透過率は実質的に同一になるように調整した後、その結果を比較した。
【００６７】
上記実施例１、実施例２及び比較例に対して透過率、ブラックレベルにおける輝度、ホワイトレベルにおける輝度及びコントラスト比を測定した結果を下記表１に示した。各実施例の輝度と透明度はＰＲ７０５輝度測定計を用いて測定し、各照明の照度を１５０ｌｘ、３００ｌｘ及び４００ｌｘに変更させながらその結果を確認した。
【表１】
2009539139.tif 000006
【００６８】
上記表１で確認できるように、実施例１、実施例２及び比較例の透過率は夫々４２．４、４４及び４１．８％で、互いが類似な水準であるが、実施例１のコントラスト比率は２７．４：１〜５７．０：１程度で、実施例２のコントラスト比率は２４．０：１〜５１．０：１である反面、比較例のコントラスト比率は１４．２：１〜３１．５：１で実施例に比べて相当低い水準を示していた。従って、本発明のコントラスト向上用フィルムを使用した場合のコントラスト向上の効果を確認することができた。
【００６９】
遮光角度の影響の検討
上記実施例１と同一であるが、但し、ストライプピッチを変更させながら遮光角度を調節して上記遮光角度が視野角とコントラスト比率に及ぼす影響を観察した。用いたストライプパターンは台形の断面形状を有するブラックストライプで断面の深さが１０７μｍで、長辺の長さが２５μｍ、そして短辺の長さが１０μｍである形態を有するブラックストライプであった。この際、上述のようにストライプのピッチを変更しながら明室コントラスト比率が変化することをシミュレーションすることで、各場合のコントラスト比率を比較した。シミュレーションにはＢＲＯ社のＡＳＡＰシミュレーションプログラムを用いた。
【００７０】
表２に遮光角度とコントラスト比率の間の関係を示し、図９にその結果と共にこれらの趨勢線を示した。図面の縦軸は相対的なコントラスト比率を示したもので、コントラスト向上用フィルムを用いない場合（即ち、通常のフィルターで４０％透過率を有するフィルターのみを装着した場合である。この際のコントラスト比率は４５４．３：１である）のコントラスト比率を１にし、コントラスト向上用フィルムを用いた場合、明室コントラストが増加する比率を示したものである。
【表２】
2009539139.tif 000007
【００７１】
上記表２で開口率は、全体断面で光が透過することができる部分の面積比を示したもので（１００（％）−占有面積率（％））の関係を有する。
【００７２】
上記表２の結果を示した図９から分かるように、遮光角度が５０°以上の場合にはコントラスト比率が１．１倍以下で、上記角度以上になる場合にはコントラスト比率の向上に殆ど寄与できないということが分かる。また、図１０に遮光角度と視野角の間の関係を示した。図面で分かるように遮光角度が１５°以下の場合には視野角が３０°（即ち、上下夫々１５°ずつ）に減少し適用することが困難であるということが分かる。従って、上記遮光角度は１５〜５０°であることが好ましい。また、上記遮光角度が３５°以下のとき、コントラスト比率が１．２倍以上でコントラスト向上用フィルムを用いない場合より遥かに高くなることができることを確認することができた（図９）。また、上記遮光角度が２０°以上になれなげれば４０°以上の比較的に広い視野角を確保することができないということを考慮すると、上記遮光角度は２０〜３５°であることがより好ましい。
【００７３】
モアレ抑制効果の検討
上述の本発明の有利な効果を示すコントラスト向上用フィルムを含むＰＤＰフィルターをＰＤＰパネルに付着して下記のようなモアレ抑制効果を検討した。実験に用いられたパネルには、横方向のピッチが３００μｍ、縦方向のピッチが６７０μｍ、横線の厚さが２７０μｍ及び縦線の厚さが５５μｍである画素が用いられた。
【００７４】
手軽な実験のために、上記ＰＤＰパネルの上部にピッチの大きさが２００μｍ、線の厚さが２０μｍである銅材質の電磁波遮蔽網が形成された電磁波遮蔽層をパネルの水平面に対して４１°傾けたまま付着し、コントラスト向上用フィルムのストライプ模様とパネルの横線がなす角度を変化させながらモアレ形成現象を観察した。下記表３にその結果を示したが、表において○は、モアレが全く観察されなかった場合を、Δはモアレが観察されるが、その程度が微弱な場合を、Ｘはモアレが酷く観察され画質に影響を与えることができる場合を示した。
【表３】
2009539139.tif 000008
【００７５】
上記表３の結果から分かるように、コントラスト向上用フィルムのストライプ模様とパネルの横線がなす角度が５°以下である場合にはモアレが全く形成されなかった反面、５〜１４°では微弱なモアレが形成され、１５°を超える角度では相当に酷いモアレが観察された。従って、適切なコントラスト向上用フィルムのストライプの適正角度は、０〜５°であることを再度確認することができた。
【００７６】
ゴースト像形成の可否の検討
上記実施例１の条件で製造されたＰＤＰディスプレイ装置（コントラスト向上用フィルムをＰＤＰフィルターに直接付着した場合）と、上記実施例１のパネル条件、電磁波遮蔽網条件及びストライプ角度等は全て満たすが、上記コントラスト向上用フィルムがＰＤＰパネルに直接付着されていなく、ガラス基板に付着されて保眼鏡の形態を有し、ＰＤＰパネルとの間に約３ｍｍ程度のａｉｒ  ｇａｐを維持する形態でＰＤＰ外郭に装着された場合に対してゴースト像が形成されたか否かについて検討した。
【００７７】
その結果、直接付着した場合には、図５の（ａ）のような画像の広がりが殆ど起こらないが、エアギャップ（ａｉｒ  ｇａｐ）を有する場合には、図５の（ｂ）のように画像が広がり画面鮮明度が悪化することを確認することができた。
【００７８】
従って、本発明の条件による場合、コントラスト比率が向上し、モアレが低減され、ゴースト像が形成されない良好な画面を得ることができることを確認することができた。
【図面の簡単な説明】
【００７９】
【図１】本発明のコントラスト向上用フィルムの斜視図である。
【図２】本発明のコントラスト向上用フィルムの断面図で、遮光角度、ストライプのピッチ及び深さ等の用語を説明するための概略断面図である。
【図３】本発明のコントラスト向上用フィルムの断面図で、フィルムに形成されたストライプ遮光パターンにより光が遮断される原理を示す概念図である。
【図４】ゴースト像が形成される理由を説明するための説明図で、（ａ）はコントラスト向上用フィルムがＰＤＰフィルターに直接付着されゴースト像が形成されない場合を、（ｂ）はコントラスト向上用フィルムが別途の基材に取り付けられることでゴースト像が形成される場合を示す。
【図５】ゴースト像が形成された場合の画像を示す写真で、（ａ）はゴースト像が形成されない場合を、（ｂ）はゴースト像が形成される場合を示した。
【図６】ＰＤＰフィルターとＰＤＰ画素におけるピッチ、幅及び角度のような各種用語を説明するための概念図である。
【図７】本発明の実施例１及び実施例２で用いられるコントラスト向上用フィルムの寸法を示す説明図である。
【図８】本発明の実施例と比較例のＰＤＰフィルターの積層パターンを示す概略図である。
【図９】遮光角度とコントラスト比率の間の関係を示すグラフである。
【図１０】遮光角度と視野角の間の関係を示すグラフである。
【符号の説明】
【００８０】
１０    １つのストライプの内側（観測者側）の角
２０    他の１つのストライプの表面側の隣接した角
３０    角１０と角２０を連結する線
４０    フィルムの表面に垂直な法線
６０    対応するストライプの間にのみ通過する光
７０    隣接した他のストライプの間にも通過する光
【図１】
2009539139.tif 000009
【図２】
2009539139.tif 000010
【図３】
2009539139.tif 000011
2009539139.tif 000012
【図４】
2009539139.tif 000013
【図６】
2009539139.tif 000014
【図７】
2009539139.tif 000015
【図８】
2009539139.tif 000016
【図９】
2009539139.tif 000017
【図１０】
2009539139.tif 000018
【図５】
2009539139.tif 000019
【国際調査報告】
2009539139.tif 000020
2009539139.tif 000021